(57)【要約】【課題】  従来のジェル状の歯牙用漂白材に於ける操作性における問題点であったジェルのヘラや容器などへの「付着」や「糸引き」を起こすことが無く、更に「歯面への付着性」に優れ「トレーからの流出」の無いジェル状の歯牙用漂白材組成物を提供する。【解決手段】  ジェル状の歯牙用漂白材組成物を、主溶媒として多価アルコール：６０〜９０重量部，増粘剤としてメチルビニルエーテル／無水マレイン酸共重合体：０.５〜１５重量部，漂白成分として過酸化尿素：１〜２５重量部を含む構成とし、該メチルビニルエーテル／無水マレイン酸共重合体にはｐＨが５〜７の範囲に水を含まない状態で中和されているものを使用する。メチルビニルエーテル／無水マレイン酸共重合体は１，９−デカジエンで架橋された共重合体であることが、配合される増粘剤中のメチルビニルエーテル／無水マレイン酸共重合体の割合は２０重量％以上であることが好ましい。【選択図】        なし【特許請求の範囲】
【請求項１】
主溶媒として多価アルコール：６０〜９０重量部，増粘剤としてメチルビニルエーテル／無水マレイン酸共重合体：０.５〜１５重量部，漂白成分として過酸化尿素：１〜２５重量部を含み、該メチルビニルエーテル／無水マレイン酸共重合体がｐＨが５〜７の範囲に水を含まない状態で中和されていることを特徴とするジェル状の歯牙用漂白材組成物。
【請求項２】
メチルビニルエーテル／無水マレイン酸共重合体が１，９−デカジエンで架橋された共重合体である請求項１に記載のジェル状の歯牙用漂白材組成物。
【請求項３】
配合される増粘剤中のメチルビニルエーテル／無水マレイン酸共重合体の割合が２０重量％以上である請求項１又は２に記載のジェル状の歯牙用漂白材組成物。
【請求項４】
多価アルコールが、グリセリン，ジグリセリン，プロピレングリコール，ジプロピレングリコール，ソルビトール，マンニトール，エチレングリコール，ジエチレングリコール，ポリエチレングリコール，モノメチルエーテルから選ばれる少なくとも一種である請求項１〜３の何れか１項に記載のジェル状の歯牙用漂白材組成物。
【発明の詳細な説明】
【技術分野】
【０００１】
本発明は、色素が沈着した歯牙を漂白するためのジェル状の歯牙用漂白材組成物に関するものである。
【背景技術】
【０００２】
一般的に歯の白さは美容上重要な要素であると考えられており、若い女性を中心として歯を白くしたいという希望が強く、歯牙の漂白を求めるケースが増加している。この歯牙の漂白、いわゆるホワイトニングは、基本的には歯牙に沈着した色素を化学反応によって無色化及び／又は除去するものであり、主として過酸化水素や過酸化尿素、又は酸化チタンを用いる方法が主流となっている。
【０００３】
このような方法としては、例えば、３０〜３５％以上の無水ケイ酸と過酸化水素水とを混合してなる漂白剤を生活歯の歯面に塗布して過酸化水素水を分解しその分解質の作用により着色物質を酸化・分解する方法（例えば、特許文献１参照。）や、二酸化チタン光触媒などの光触媒により酸化還元反応を起こさせ歯牙を脱色（漂白）する方法（例えば、特許文献２〜５参照。）があり、またこれらを併用した漂白法も広く知られている。
【０００４】
従来の過酸化水素や過酸化尿素、又は酸化チタンを用いる歯牙用漂白材に主に用いられていた増粘剤は、カルボキシポリメチレン，ポリビニルピロリドン，ヒドロキシエチルセルロース又はヒドロキシメチルセルロース類，サポナイトやケイ酸マグネシウムナトリウムリチウムなどの無機鉱物類などであった（例えば、特許文献６及び７参照。）。しかしながら、これらの増粘剤を主剤とした場合にはジェル状とした歯牙用漂白材をトレーに盛る際に、歯牙用漂白材がヘラや容器などへの「付着」又はその延長であるジェルの「糸引き」等による問題があった。また、従来の増粘剤の材料を変更したり配合量を調整して「付着」や「糸引き」を改善しようとしても、逆にジェル状の歯牙用漂白材の歯面への付着性が低くなり、更には口腔内でトレー装着中にジェル状の歯牙用漂白材がトレーから口腔内に流出してしまうという問題があった。そこで、これらの欠点を改善した操作性が良く歯面への付着性が高いジェル状の歯牙用漂白材が望まれていた。
【０００５】
【特許文献１】特開平５−３２００３３号公報
【特許文献２】特開平１１−９２３５１号公報
【特許文献３】特開２０００−３４４６４０号公報
【特許文献４】特開２００２−３２２０４１号公報
【特許文献５】特許第３０３０３８０号公報
【特許文献６】米国特許公報５６３１０００号公報
【特許文献７】米国特許公報６５００４０８号公報
【発明の開示】
【発明が解決しようとする課題】
【０００６】
本発明は、従来のジェル状の歯牙用漂白材に於ける操作性の改善に関し、従来のジェル状の歯牙用漂白材の問題点であったジェルのヘラや容器などへの「付着」や「糸引き」を起こすことが無く、更に「歯面への付着性」に優れ、「トレーからの流出」の無いジェル状の歯牙用漂白材組成物を提供することを課題とする。
【課題を解決するための手段】
【０００７】
本発明者等は前記課題を解決すべく鋭意検討の結果、歯牙用漂白材組成物の溶媒として多価アルコールを使用し、同時に特定の増粘剤を用いると前記課題を全て解決することが可能であることを究明して本発明を完成したのである。
【０００８】
即ち本発明は、主溶媒として多価アルコール：６０〜９０重量部，増粘剤としてメチルビニルエーテル／無水マレイン酸共重合体：０.５〜１５重量部，漂白成分として過酸化尿素：１〜２５重量部を含み、該メチルビニルエーテル／無水マレイン酸共重合体がｐＨが５〜７の範囲に水を含まない状態で中和されていることを特徴とするジェル状の歯牙用漂白材組成物であり、メチルビニルエーテル／無水マレイン酸共重合体が１，９−デカジエンで架橋された共重合体であることや、配合される増粘剤中のメチルビニルエーテル／無水マレイン酸共重合体の割合が２０重量％以上であることが好ましく、多価アルコールとしては、グリセリン，ジグリセリン，プロピレングリコール，ジプロピレングリコール，ソルビトール，マンニトール，エチレングリコール，ジエチレングリコール，ポリエチレングリコール，モノメチルエーテルから選ばれる少なくとも一種であることが好ましいジェル状の歯牙用漂白材組成物である。
【発明の効果】
【０００９】
本発明に係るジェル状の歯牙用漂白材組成物は、従来のジェル状の歯牙用漂白材の問題点であったジェルのヘラや容器への「付着」や「糸引き」を起こすことが無くそのジェルの操作性に優れ、更に歯面への付着性に優れたジェル状の歯牙用漂白材組成物である。
【発明を実施するための最良の形態】
【００１０】
本発明に係るジェル状の歯牙用漂白材組成物は、従来の過酸化水素，過酸化尿素などの過酸化物や酸化チタンの漂白成分を歯面に留めその漂白効果を得る歯牙用漂白材組成物と同様に使用されるジェル状の歯牙用漂白材組成物であって、主溶媒として多価アルコール：６０〜９０重量部，増粘剤としてメチルビニルエーテル／無水マレイン酸共重合体：０.５〜１５重量部，漂白成分として過酸化尿素：１〜２５重量部を含み、該メチルビニルエーテル／無水マレイン酸共重合体がｐＨが５〜７の範囲に水を含まない状態で中和されていることを特徴とするジェル状の歯牙用漂白材組成物であり、メチルビニルエーテル／無水マレイン酸共重合体が１，９−デカジエンで架橋された共重合体であることや、配合される増粘剤中のメチルビニルエーテル／無水マレイン酸共重合体の割合が２０重量％以上であることが好ましく、多価アルコールとしては、グリセリン，ジグリセリン，プロピレングリコール，ジプロピレングリコール，ソルビトール，マンニトール，エチレングリコール，ジエチレングリコール，ポリエチレングリコール，モノメチルエーテルから選ばれる少なくとも一種であることが好ましいジェル状の歯牙用漂白材組成物である。
【００１１】
本発明に係るジェル状の歯牙用漂白材組成物に主溶媒として用いられる多価アルコールは、後述するメチルビニルエーテル／無水マレイン酸共重合体と組み合わせることによって歯牙用漂白材組成物を操作性の高いジェルとすることが可能となる。多価アルコールとしては従来から歯磨剤や口腔用組成物に使用されている多価アルコールが使用できるが、特にグリセリンやジグリセリン等のポリグリセリン，プロピレングリコール，ジプロピレングリコール，ソルビトール，マンニトール，エチレングリコール，ジエチレングリコール，ポリエチレングリコール，モノメチルエーテルなどが安全性の点から好ましい。
【００１２】
本発明で使用する多価アルコールは歯牙用漂白材組成物中に６０〜９０重量部配合される。６０重量部未満ではその効果を得難く、９０重量部を超えて配合すると漂白効果が低下する虞がある。
【００１３】
本発明で増粘剤として用いるメチルビニルエーテル／無水マレイン酸共重合体は、ｐＨが５〜７の範囲に水を含まない状態で中和されており、前述したように多価アルコールと共に用いることにより従来の増粘剤では得られなかった効果、即ち、歯牙用漂白材組成物のジェルをトレーに盛る際等に「付着」，「糸引き」や「塗布後の垂れ」を起こすことなくジェルの操作性を向上させる効果を与え、同時に歯面への付着性を高める働きを持つ。
【００１４】
一般に、メチルビニルエーテル／無水マレイン酸共重合体は、水及び有機溶剤に可溶な水溶性高分子であって、水やアルコ−ルと反応させ酸無水物基を開環させることにより、各種テ−プ製剤の粘着層及び歯磨き粉の接着層、更にはコ−ティング剤等の用途等に広く使用されている増粘剤であり、本発明に於いてはその重合方法などに拘らず使用することが可能である。また、本発明の特徴である歯牙用漂白材組成物の操作性及び歯面への付着性を改善するためには、配合される増粘剤中のメチルビニルエーテル／無水マレイン酸共重合体の割合が２０重量％以上であることが好ましい。更に、熱等に対する粘度の安定性の点からメチルビニルエーテル／無水マレイン酸共重合体は１，９−デカジエン等で架橋されていることが好ましい。
【００１５】
本発明で使用するメチルビニルエーテル／無水マレイン酸共重合体は、ｐＨが５〜７の範囲に水を含まない状態で中和されている必要がある。メチルビニルエーテル／無水マレイン酸共重合体のカルボキシル基を部分的又は全体的に中和させることができれば中和剤は特に限定されないが、中和剤としては水酸化ナトリウム，水酸化カリウム，水酸化アンモニウム，モノエタノールアミン，ジエタノールアミン，トリエタノールアミンが好ましく使用できる。これらの中和剤でメチルビニルエーテル／無水マレイン酸共重合体を中和させる際に水を用いないことが重要であり、好ましくは前記多価アルコールであるプロピレングリコールを用いて中和させればよい。この際、中和剤の過剰によるアルカリ化は好ましくないので、そのｐＨの最大値は７である。
【００１６】
本発明で使用するメチルビニルエーテル／無水マレイン酸共重合体は、歯牙用漂白材組成物中に０.５〜１５重量部配合されている。０.５重量部未満では配合する効果が出難く１５重量部を超えて配合すると逆に配合する効果が低下する虞がある。
【００１７】
本発明で使用するメチルビニルエーテル／無水マレイン酸共重合体は、水及び有機溶剤に可溶な水溶性高分子であるため、ジェル状の歯牙用漂白材組成物の使用時に口腔内の水分と接触すると多価アルコールとは別に水に対しても更に膨潤して歯牙用漂白材組成物を増粘させる作用があるので、その作用を利用することで口腔内で歯牙用漂白材組成物が唾液等で希釈されてしまって漂白成分である過酸化尿素等が溶け出してしまうことを防ぐことができる。従って、口腔内で水と接触してからの増粘効果を高めるために本発明に係るジェル状の歯牙用漂白材組成物は配合として予め水を含まないことが特徴である。
【００１８】
本発明で使用する漂白成分は水分を含んだ際にアルカリに寄り難い過酸化尿素である。過酸化尿素は水に分解し易く安定性が低下してしまう問題がある。従って、本発明に係るジェル状の歯牙用漂白材組成物を、前述したように配合として水を含まない歯牙用漂白材組成物とし、同時に漂白成分として過酸化尿素を使用すると水で分解が開始されてしまう過酸化尿素の保存安定性を飛躍的に高めることができるのである。
【００１９】
過酸化尿素の配合量は、歯牙用漂白材組成物に対して１〜２５重量部である。１重量部未満では漂白効果が得られ難く、２５重量部を超えて配合すると操作性が悪化する傾向がある。
【００２０】
本発明に係るジェル状の歯牙用漂白材組成物には、前記主溶媒としての多価アルコールと増粘剤としてのメチルビニルエーテル／無水マレイン酸共重合体と漂白成分としての過酸化尿素との合計量１００重量部に対して、更に粘度を微調整するために無機系増粘剤や従来の有機系などの増粘剤を０.１〜１０重量部含むこともできる。無機系の増粘剤としては、従来から歯牙用漂白材に用いられている増粘剤を使用することが可能である。例えば、無機系増粘剤としては、ケイ酸マグネシウムナトリウム，炭酸カルシウム，ケイ酸カルシウム，ケイ酸マグネシウム，シリカ粉末，各種ガラス類，非晶質含水ケイ酸，ヒュームドシリカなど用いることができ、有機系増粘剤としては、カルボキシポリメチレン，ポリビニルピロリドン，ヒドロキシエチルセルロース又はヒドロキシメチルセルロースなどを用いることができる。
【００２１】
本発明に係るジェル状の歯牙用漂白材組成物には、前述の成分の他に香料，色素，各種安定剤，実質的に水を含まない溶剤等の成分を配合してよいのは勿論である。
【実施例】
【００２２】
次に、実施例に基づいて本発明を具体的に説明するが、本発明は当該実施例によって何ら限定されるものではない。
【００２３】
＜歯牙用漂白材組成物の作製＞
表１に示すように主溶媒としてのポリエチレングリコール（重量平均分子量４００），グリセリン，プロピレングリコールの２種以上を撹拌しながら漂白成分としての過酸化尿素及びメチルビニルエーテル／無水マレイン酸共重合体を分散後、更に必要により増粘剤の無機系増粘剤としてケイ酸マグネシウムナトリウム粉末，カルボキシポリメチレン（製品名：カーボポール，特殊機化工業社製），シリカ微粉末（製品名：アエロジルＡ２００，アエロジルＲ９７２，アエロジルＯＸ５０，日本アエロジル社製）の１種又は２種を、また増粘剤の有機系増粘剤としてポリビニルピロリドン，カルボキシポリメチレンを加え、更にフレーバーとして（商品名：トゥースペーストフレーバー，高砂香料工業社製），歯質強化のためにフッ化ナトリウム及び硝酸カリウムを添加してジェル状の歯牙用漂白材組成物を作製した。なお、メチルビニルエーテル／無水マレイン酸共重合体は１，９−デカジエンで架橋されたのもを用い、配合前に水酸化カリウム，水酸化ナトリウム又はジエタノールアミン濃度が５重量％のプロピレングリコール溶液の何れかでｐＨ５〜７に中和したものを用いた。
【００２４】
＜操作性の評価＞
１）漂白に用いるトレーを患者の歯牙に合わせて作製した。
２）トレーに表１に示す実施例及び比較例のジェル状の歯牙用漂白材組成物を盛った時のジェルの「ヘラへの付着」に関する評価を以下の基準で行った。
○：トレーに盛る際に、ジェルがヘラに付着せず操作性が良好。
△：トレーに盛る際に、ジェルがヘラに若干付着するが操作性にあまり問題はない。
×：トレーに盛る際に、ジェルがヘラに付着し操作性に悪影響がある。
結果を表１に纏めて示す。
【００２５】
＜歯面付着性の評価＞
１）漂白に用いるトレーを患者の歯牙に合わせて作製した。
２）トレーに表１に示す実施例及び比較例のジェル状の歯牙用漂白材組成物を盛り、口腔内の歯牙にトレーを装着した。
３）装着してから２時間後の状態を観察し、歯面付着性の評価を以下の基準で行った。
○：トレーからの歯牙用漂白材組成物の流出が認められない。
△：歯牙用漂白材組成物が唾液を或る程度吸収して流出を抑えてはいるが、トレーから若干の歯牙用漂白材組成物の流出が認められる。
×：唾液によりトレーから多量の歯牙用漂白材組成物の流出が認められた。
結果を表１に纏めて示す。
【００２６】
表１の結果から明らかなように、本発明に係るジェル状の歯牙用漂白材組成物は、操作性及び歯面付着性が良好であることが確認できた。
【００２７】
【表１】
2005053831.tif 000002